Brevet FR2276651A1 — publié le 19760123

La présente invention, due à la collaboration de Monsieur Marcel FANTINI et réalisée dans les services de la Demanderesse, a pour objet la préparation de produits d'enregistrement magnétique et s'applique, plus particulièrement, au "pistage" magnétique de films cinématographiques vierges, en noir et blanc ou en couleurs, afin de permettre ltenregistrement du son et de l'image simultanément. Les compositions de couchage qu'on dépose habituellement sur une partie du film cinématographique pour former une couche magnétique comprennent une partie non volatile formée d'une poudre présentant des propriétés magnétiques, d'un liant polymère et, éventuellement d'un plastifiant ; ces compositions comprennent aussi un solvant comprenant un composé ou un mélange de composés qu'on élimine par chauffage après dépôt sur une partie du film. La fabrication de tels films par dépôt d'une piste magnétique sur un film cinématographique vierge est une opération particulièrement délicate, si bien que les procédés usuels de fabrication des bandes magnétiqueg par dépôt d'une couche magnétisable sur un support souple ne s'appliquent pas facilement.En effet, on rencontre de multiples difficultés particulières, qui sont principalement les suivantes (1) - La couche magnétique doit être inerte au point de vue photographique, ainsi, d'ailleurs, que la composition de couchage qui sert à former cette couche (2) - Le séchage de la piste magnétique ne doit pas produire d'incurvation ou autre déformation de la bande de film cinématographique (3) - Le dit séchage ne doit pas diminuer trop la teneur en humidité de ltémulsion photographique, sinon, au cours de l'enroulement du film, celui-ci risque d'être détérioré (4) - La couche magnétique doit rester parfaitement adhérente au support au cours du traitement photographique qui suit l'exposition et ne doit pas être attaquée par les divers réactifs ; si elle est déposée sur une couche antihalo qui s'élimine au cours du traitement, elle doit être parfaitement imperméable pour protéger la couche antihalo sous-jacente, car, au cas contraire, elle serait éliminée mécaniquement par suite de la destruction de la couche antihalo ; et (5) - La couche magnétique doit aussi résister aux solvants de nettoyage du film. Ce qui précède explique que le choix du liant est assez limité. Un des liants les plus utilisés est la nitrocellulose, plastifiée par du camphre. On peut aussi utiliser certains polyuréthannes. La limitation du choix du liant entraine celle du solvant. Habituellement, on associe à la nitro cellulose un solvant relativement peu volatil, exigeant un chauffage relativement long, à température assez élevée pour son élimination. Pour éviter de dessécher le film, on est obligé d'évaporer le solvant dans une grande enceinte à température élevée et à très fort taux d'humidité ; or, ces deux conditions sont difficiles à réaliser simultanément et la présence d'une grande quantité de vapeur d'eau complique la récupération indispensable des solvants. En pratique, on est conduit à réaliser une installation très encombrante, coûteuse à la construction et à l'entretien et consommant une grande quantité d'énergie. On a trouvé, suivant l'invention qu'on obtient un pistage magnétique très satisfaisant en associant à la nitrocellulose ou au polyuréthanne un solvant suffisamment volatil pour qu'une couche, épaisse de 0,015 mm après séchage, soit sèche en moins d'une minute après le couchage à température ambiante ou au plus égale à environ 400C dans une enceinte à taux d'humidité de 60/100. Une composition présentant une telle propriété permet d'obtenir le départ des solvants à froid ou presque à froid, si bien que le film ne se dessèche pas. L'installation d'évaporation et de récupération des solvants peut être très simplifiée, et beaucoup moins encombrante, et les dépenses de fonctionnement (entretien et consommation d'énergie) sont réduites dans une proportion importante. L'invention a pour premier objet une composition magnétique de couchage comprenant une partie non volatile formée d'une poudre présentant des propriétés magnétiques et d'un liant polymère et une partie volatile qui est un solvant du dit liant, ce solvant contenant au moins 30/ 100 en masse d'un composé dont le point d'ébullition est inférieur à environ 500C. L'invention a aussi pour objet un procédé de fabrication d'un produit d'enregistrement magnétique, notamment par pistage d'un film cinématographique vierge, dans lequel on utilise une composition de couchage telle que définie ci-dessus, et on sèche la couche obtenue en une minute au plus à une température de séchage ne dépassant pas 400 C. La composition magnétique comprend avantageusement une nitrocellulose comme liant. Le composé magnétique divisé est, en lui-même, hors de l'invention: c'est, par exemple, un oxyde de fer ou de chrome, ou une poudre métallique. Le plastifiant est choisi en fonction du liant, de manière connue. On peut par exemple, utiliser du phosphate triphénylique ou tricrésylique ou de phtalate de butyle. Au moins un des composés entrant dans le solvant utilisé a un point d'ébullition inférieur à environ 500C et, avantageusement inférieur à environ 35 C. Ces composés sont, notamment, l'oxyde d'éthylène bouillant à 120C, l'oxyde de propylène bouillant à 34 C, l'éther éthylique bouillant à 350C ou le chlorure de méthylène, bouillant à 40 C, pour les polyuréthannes, cette liste n'étant pas limitative. On peut associer à ces composés volatils formant le solvant d'autres composés moins volatils, à condition que la vitesse de séchage indiquée cidessus soit respectée. Il est généralement avantageux que la masse de ces autres composés ne dépasse pas la moitié de la masse totale du solvant. Comme exemples de composés supplémentaires, on peut citer l'alcool, bouillant à 790C, l'acétone, bouillant à 560C et même des solvants relativement lourds comme le méthylglycol, bouillant à 1240C et la cyclohexanone, bouillant à 156 C. Les exemples suivants illustrent l'invention. EXEMPLE 1. - Sur les lisières d'un film cinématographique inversible en couleurs, on dépose deux pistes magnétiques au moyen de la composition suivante Oxyde ferrique 100 g Nitrocellulose 35 g Oxyde de propylène 210 g Phosphate tricrésylique 8 g Méthylglycol 16 g Le dépôt est fait indifféremment par une filière, par cylindre de report ou par cylindre gravé, suivant des techniques bien connues, à une épaisseur telle que la couche après séchage ait une épaisseur comprise entre 0,010 mm et 0,020 mm. Le séchage est obtenu en moins d'une minute à l'air ambiant et les pistes magnétiques obtenues adhèrent parfaitement, quelle que soit la face du film sur laquelle elles ont été déposées. Le séchage se fait au mieux dans un air à 25 - 30 C, le taux d'humidité étant de 45/100 à 60/100. On utilise ce film pour enregistrer simultanément le son et l'image d'une scare en plein air. Après traitement photographique usuel, les pistes sonores adhèrent toujours parfaitement. L'enregistrement sonore n'est pas altéré par le traitement photographique et la présence des pistes sonores ne gêne en rien ce traitement, la projection cinématographique étant de qualité normale. EXEMPLE 2. - On couche à la trémie en grande largeur, la composition magnétique de l'exemple 1. Dans ce cas aussi, un chauffage pour le séchage est promu o tenu inutile. La couche, après séchage, a une épaisseur de 0,016 mm. On coupe lel dans la longueur pour faire des bandes magnétiques de largeur usuelle, qui sont de qualité satisfaisante. EXEMPLES 3 à 7. - On répète les essais des exemples 1 et 2 au moyen des compositions suivantes et on obtient des résultats comparables. - Exemple 3 - Oxyde ferrique (gamma) 80 g Nitrocellulose ............ 20 g Méthylglycol .............. 10 g Ethanol ................... 20 g Oxyde d'éthylène .......... 120 g - Exemple 4 - Oxyde ferrique (gamma) .... 100 g Nitrocellulose ............ 30 g Phosphate triphénylique ... 3 g Acétone ................... 100 g Oxyde d'éthylène .......... 100 g - Exemple 5 - Oxyde ferrique (gamma) .... 110 g Nitrocellulose ............ 30 g Phosphate tricrésylique ... 3 g Ethanol ................... 100 g Ether éthylique ........... 100 g - Exemple 6 - Oxyde ferrique (gamma) ....100 g Polyuréthanne "Estane 5715" de la firme B.F. GOODRICH 33 g Méthylglycol .............. 30 g Chlorure de méthylène ..... 200 g - Exemple 7 - Oxyde ferrique (gamma) .... 99 g Polyuréthanne "Estane 5715" 40 g Cyclohexanone ............. 20 g Chlorure de méthylène ..... 160 g On répète les essais des exemples 1 à 7 en remplaçant l'oxyde ferrique gamma par un autre composé ferromagnétique, tel que l'oxyde de chrome. Dans tous les cas, on obtient des résultats analogues à ceux des exemples qui précèdent. REVENDICATIONS 1. - Composition magnétique de couchage comprenant une partie non volatile formée d'une poudre présentant des propriétés magnétiques et d'un liant polymère et une partie volatile qui est un solvant du dit liant, caractérisée en ce que ce solvant contient au moins 50/100 en masse d'un composé dont le point d'ébullition est inférieur à environ 500C. 2. - Composition magnétique conforme à la revendication 1, caractérisée en ce que le solvant contient de 70/100 à 90/100 environ en masse du dit composé à point d'ébullition inférieur à environ 500C. 3. - Composition conforme à l'une quelconque des revendications 1 et 2, caractérisée en ce que le dit composé présente un point d'ébullition inférieur à environ 350C. 4. - Composition conforme à la revendication 3, caractérisée en ce que le dit composé est l'oxyde d'éthylène ou l'oxyde de propylène. 5. - Composition conforme à l'une quelconque des revendications 1 et 2, caractérisée en ce que le dit composé est l'éther éthylique ou de chlorure de méthylène. 6. - Composition conforme à l'une quelconque des revendications 1 à 5, caractérisée en ce que le solvant contient, en outre, au moins un autre composé bouillant au-dessus de 500C environ. 7. - Composition conforme à la revendication 6, caractérisée en ce qu'elle contient de l'acétone, de l'alcool ou du méthylglycol. 8. - Composition conforme à l'une quelconque des revendications 1 à 7, caractérisée en ce qu'elle contient, en outre, un plastifiant ou-un mélange de plastifiants. 9. - Composition conforme à la revendication 8, caractérisée en ce que ce plastifiant est du phosphate triphénylique ou tricrésylique. 10. - Procédé de fabrication d'un produit d'enregistrement magnétique, caractérisé en ce qu'on applique une composition magnétique de couchage conforme à l'une quelconque des revendications 1 à 9 et qu'on sèche la couche obtenue en une minute au plus, à une température de séchage ne dépassant pas 400C. 11. - Application du procédé conforme à la revendication 10 à la préparation d'une piste magnétique sur un film cinématographique vierge ou non.